(57)【特許請求の範囲】
【請求項１】
人体に接する側の第１の表面とその反対側の第２の表面とを備え、前記第１の表面側に位置する第１の層と、この第１の層とは別体に構成され、前記第２の表面側に位置する第２の層と、前記第１の層および前記第２の層間に設けられた第３の層とから構成される微生物防御性を備えたシート状物品であって、前記第１の層、前記第２の層および前記第３の層は、互いに対向する面において水流交絡により互いに結合されており、前記第１の表面および前記第２の表面は互いに独立して存在している、前記シート状物品。
【請求項２】
前記第１および第２の層が繊維ウェブで構成されている請求項１に記載のシート状物品。
【請求項３】
前記第１の層が繊維ウェブからなり、前記第２の層がシート状フォームからなる請求項１に記載のシート状物品。
【請求項４】
前記第１および第２の層が水流交絡によって互いに結合されている請求項１〜３のいずれか１項に記載のシート状物品。
【請求項５】
前記第１または第２の層が、ウィルス吸着性を有する層からなる請求項１〜４のいずれか１項に記載のシート状物品。
【請求項６】
前記第１の層が親水性の抗菌性セルロース系繊維層からなり、前記第２の層が抗菌性合成繊維層からなる請求項１〜４のいずれか１項に記載のシート状物品。
【請求項７】
前記第１の層がキトサン含有レーヨン繊維層からなり、前記第２の層がＡｇゼオライト粉末含有ポリエステル繊維層からなる請求項１〜４のいずれか１項に記載のシート状物品。
【請求項８】
サージカルガウン、微生物防御ガウン、アンダーシャツ、パンツ、ショーツ、パジャマ、マスク、包帯、ガーゼ、小児用おむつ、老人用おむつ、生理用品、シーツ、ピローケース、およびフトンカバーからなる群から選ばれた微生物防御性製品であって、前記製品が請求項１〜７のいずれか１項に記載のシート状物品を用いて構成される微生物防御性製品。
【発明の詳細な説明】
【０００１】
【産業上の利用分野】
本発明は、微生物類に対して防御性を備えた新規なシート状物品、およびこのシート状物品を製造する方法、更にはこの物品を有する微生物防御性製品に関するものである。本発明になるシート状物品は、防菌・防カビ等を目的とするいわゆるバイオバリヤー性を必要とする用途、たとえばサージカルガウン、ドレープ、細菌感染防御服、救急用資材、入院患者用下着、寝具類等の微生物防御性製品に幅広く用いることができる。
【０００２】
【従来の技術】
微生物の繁殖や、繁殖の結果生ずる代謝物が原因となって及ぼされる種々のトラブルから人体を防御するために、抗菌（Antibacterial）・抗カビ（Antifungal）性や防臭・消臭等を目的とした素材が数多く開発されている。
【０００３】
このような従来の微生物防御性製品は、その製品の構造的主体をなす材料に、防御すべき細菌の種類に応じた抗菌剤、たとえばキトサン、またはＡｇイオンやＺｒイオンを包接したゼオライト微粒子等を混入もしくは塗布することにより所望の抗菌性が付与されている。したがってこのような微生物防御性製品は、前述のような医療用品あるいは衛生用品に広く適用されている。
【０００４】
【発明が解決しようとする課題】
しかしながら、これらの微生物防御性製品が人体に接触した状態で使用される用途では、所望の抗菌性が発揮されないことが多い。その大きな理由は、多くの抗菌性を有する物質は、その抗菌性が強力であるほど、人体に対する刺激が強く、皮膚に長時間にわたって連続的に接触しているような形態で使用された場合、炎症を引き起こす原因となるからである。また逆に、人体に対する影響を無視できる程度の弱い抗菌剤を使用したのでは、所望の抗菌性が発揮されない。
【０００５】
本発明の目的は、上記のような従来の微生物防御性製品の欠点を解消し、人体に対する刺激がなく、しかも外部から浸入する微生物を確実に防御することが可能な微生物防御性シート状物品およびこれを有する微生物防御性製品を提供することである。
【０００６】
【課題を解決するための手段】
本発明によれば、人体に接する側の第１の表面とその反対側の第２の表面とを備え、前記第１の表面側に位置する第１の層と、この第１の層とは別体に構成され、前記第２の表面側に位置する第２の層と、前記第１の層および前記第２の層間に設けられた第３の層とから構成される微生物防御性を備えたシート状物品であって、前記第１の層、前記第２の層および前記第３の層は、互いに対向する面において水流交絡により互いに結合されており、前記第１の表面および前記第２の表面は互いに独立して存在している、前記シート状物品が提供される。
また本発明によれば、サージカルガウン、微生物防御ガウン、アンダーシャツ、パンツ、ショーツ、パジャマ、マスク、包帯、ガーゼ、小児用おむつ、老人用おむつ、生理用品、シーツ、ピローケース、およびフトンカバーからなる群から選ばれた微生物防御性製品であって、前記製品が前記したシート状物品を用いて構成される微生物防御性製品が提供される。
【０００７】
このように、１つの構造物の中に異なった抗菌効果を両表面に共存させた複合構造物は、従来の技術水準からみて極めて高い進歩性を有する。
【０００８】
本発明についてさらに詳細に説明する。
【０００９】
１枚のシート状物品を想定すると、その表面を人体の皮膚に接触する面とすれば、その裏面は人体に非接触な面となる。
【００１０】
この明細書において、「皮膚に接する」という用語は、下着の内側のように常時直接に接触する場合と、シーツの表面のように皮膚に近接する場合とを含めた概念を表現している。したがって皮膚に接する側の面を「内面」、皮膚に接しない側の面を「外面」と記すことがある。この表面と裏面とで相互に異なる性質すなわち微生物防御性能を有することが望まれる製品群には、たとえば下記のようなものが包含される。
（１）サージカルガウン、微生物防御ガウン等のガウン。
（２）アンダーシャツ、パンツ、ショーツ、パジャマ等の下着類。
（３）マスク類。
（４）包帯、ガーゼ類。
（５）小児用おむつ、老人用おむつ、あるいは生理用品。
（６）シーツ、ピローケース、フトンカバー等の寝具。
【００１１】
また本明細書において「微生物」という用語は、その概念の最も広い範囲、すなわちウィルス類、リケッチャ類、細菌類、カビ類を広く包含する概念で用いられている。
【００１２】
このような微生物に対する防御性とは、抗（防）菌性、抗（防）カビ性、吸着、消臭等の効果を示す活性を有することを意味し、それによって微生物の繁殖阻止や微生物の活動によって代謝された有害物質、悪臭物質等の吸着除去が顕著に行われたときに、微生物に対する防御性能が発揮された状態となる。
【００１３】
本発明の微生物防御性シート状物品において、この物品が適用される対象の特性、ならびに要求される作用に応じて、表面と裏面とに与えられる抗菌性能の最適な組合せが存在する。この組合せは多様であるが、つぎのような組合せが代表例として挙げられる。
【００１４】
１）皮膚への安全性と強い抗菌効果の確保：
各々が微生物活性を有する親水性の材料と疎水性の材料とを組合わせることによって、水分の置換によるムレ防止と同時に、高い微生物防御効果が確保される。このような効果が得られる例としては、親水性の抗菌性セルロース系繊維層と抗菌性ポリエステル繊維層との組合わせが挙げられる。ここでセルロース系繊維とは、たとえばコットン、レーヨン（ポリノジック、乾式溶媒紡糸レーヨンを含む）を指す。また合成繊維の代表的な例は、ポリエステル、ナイロン、ポリプロピレン、ポリエチレン等を包含する。。
【００１５】
また皮膚に接する面には、抗菌性は比較的弱くても、皮膚障害やアレルゲンのないものを配し、裏面には抗菌性の比較的強いものを配置する。このような例としては、キトサン含有ポリノジック繊維と、Ａｇ担持ゼオライト粉末含有ポリエステル繊維との組合わせが挙げられる。
【００１６】
２）微生物の内部からの発生防止と外部からの侵入防止：
この場合には、内面の役割は、微生物の繁殖条件を少なくし、また外面の役割は、外部からの微生物の侵入を防止するために殺菌、あるいは吸着性の高い素材の組合わせが必要になる。たとえば内側にはキトサン含有ポリノジック繊維を用い、外側にはウィルス吸着性のある、たとえばハイドロキンアパタイト層を配置した構造を持つものが適している。このようなシート状物品は、マスク等の用途に適している。
【００１７】
３）複数の抗菌剤の複合効果：
一方の面と他方の面に互いに異なった種類の抗菌剤を組合わせることにより、これらの複合効果が発揮される。この場合には、どちらを表面にすればよいかについては状況によって異なるが、たとえば次のような場合が考えられる。
【００１８】
ａ）多種の対象菌に対して抗菌・抗カビ効果が必要とされる場合：
抗菌性や抗カビ性を最小発育阻止濃度（MIC Value）で比較すると、素材によって微生物に対する活性が異なる。たとえば枯草菌（Bacillus Subtilis）に対しては、Ａｇ担持ゼオライト含有ポリエステル繊維が効果が強いが、キトサン入りレーヨンは効果が弱い。一方、大腸菌（Escherichia Coli）に対しては、キトサン入りレーヨンは非常に強い抗菌性を示すが、Ａｇ担持ゼオライトそれほどでない。たとえば抗カビ性についてコウボキン（Saccaromeyces Cerevisiae）についてもＡｇ担持ゼオライトは強い抗菌性を示すが、キトサンはそうではない。また灰色カビ（Botrylis Cinerea）については、キトサンは強い抗菌性を示す。したがってキトサン入りレーヨンウェブとＡｇゼオライト繊維ウェブとを組合わせた複合不織布のようなシート状物品では、上記の２つの性能が複合され、その結果として広い範囲で抗菌性や抗カビ性をもつようになる。
【００１９】
ｂ）異なった活性メカニズムを持った素材の組合わせ：
抗菌性を持った繊維層と吸着性を持った繊維層との組合わせ、たとえばＡｇ担持ゼオライトを含有するポリエステル繊維層と活性炭素繊維層からなる層と組合わせた複合不織布の場合を例にとると、この複合体の場合には、たとえば寝たきり老人用シーツやアンダーパッドに効果的である。あるいは消臭性繊維層と防カビ性繊維層との組合わせなどもこのカテゴリーに属する。たとえばキトサン含有ポリノジック繊維層と、Ｆｅフタロシアニン処理したポリエステル繊維層との組合わせた複合不織布の例である。このような複合不織布の場合には、たとえば生理用品やオムツのトップシート等に用いると効果的である。
【００２０】
以上の説明は、表面と裏面との組合わせることによってもたらしうる効果についてなされたが、いま、皮膚に接触（もしくは近接）する側の面をＡ面、皮膚に対して非接触な側の面をＢ面としたとき、Ａ／Ｂの組合わせ例を挙げると下の表１のようになる。ここで、Ａ，Ｂは、もちろん互いに交換可能である。
【００２１】
【表１】
0003736689.tif 000002
このような複合化したシート状物品は、一般的には、互いに異なる抗菌性をもつ２つのシート状材料をなんらかの手段で接合することによって得られる。しかし、接合に接着剤や熱融着等の手段を用いた場合には、条件によってはＡ面、Ｂ面の持つ機能の少なくとも１つが失われる危険性もあり、皮膚に対する安全性への危惧も生ずる。またニードルパンチ法等のメカニカルな交絡をした場合には、生産性に難がある。
【００２２】
ソフトな仕上がりを有し、皮膚への刺激も少なく、Ａ面，Ｂ面の特徴をそのまま維持しながら接合する手段として、高圧の水流を用いて繊維を交絡させる水流交絡法は、最も望ましい方法の１つである。
【００２３】
以下、水流交絡を適用して本発明の微生物防御性シート状物品を製造する方法について図面を参照して説明する。
【００２６】
図１は、所望の微生物活性をもつウェブ（Ａ）と、このウェブ（Ａ）とは異なる微生物活性をもつウェブ（Ｂ）を用意する。別に、基材となるシート状材料、たとえば機械的強度にすぐれた編物やスパンボンド不織布のようなシート（Ｃ）を用意する。そしてこのシート（Ｃ）を中心にして、その両面にウェブ（Ａ）および（Ｂ）を重ねて、３者を高圧水流で交絡処理し、乾燥して複合不織布とする方法を示している。
【００２７】
【実施例】
以下に本発明の実施例を示す。なお下記の実施例において、抗菌性は、つぎのような試験法にもとづいて測定した。
【００２８】
（シェークフラスコ法抗菌力試験法）
三角フラスコにリン酸緩衝液７０ｍｌを入れ、オートクレーブで１２１℃，３０分間湿熱減菌を行う。つぎにこの液に、あらかじめ培養しておいた対照菌の菌液５ｍｌを加えたものを２本用意し、１本はブランクとしてそのままの状態でサンプル（１）とし、他の１本には約５ｍ／ｍ角に裁断された供試片０．７５ｇを添加してこれをサンプル（２）とする。
【００２９】
このサンプル（１），（２）２本のフラスコを、２５℃で３２０ｒｐｍで振盪し、４時間後の試験液中の生菌数を、測定用培地による希釈平板法で測定する。なお希釈平板法による培養条件は３７℃，２４時間とする。
【００３０】
抗菌効果の測定はブランクと比較して、菌減少率で２６％以上のものが抗菌力があると認められる。
【００３１】
（実施例１）
ポリプロピレンスパンボンド不織布１５ｇ／ｍ2を芯材（Ｃ）を用意し、この芯材の上下両面に、それぞれ繊維ウェブを重ね、これらを互いに水流絡合させて、複合不織布の形態の微生物防御性シート状物品を調製した。
【００３２】
スパンボンド不織布の上面に配置した繊維ウェブは、キトサン含有抗菌ポリノジック繊維（フジボウ製商品名「キトポリ」、１．５ｄ×３５ｍｍ）からなる２０ｇ／ｍ2のカードウェブである。このカードウェブを芯材（Ｃ）の一方の表面に重ね、６０ｋｇ／ｃｍ2の高圧柱状水流によりウェブとスパンボンドを交絡接合させて、第１のウェブ（Ａ）を有するシートを形成する。
【００３３】
つぎにこのシートの上下面を反転させて芯材（Ｃ）を上にし、その上にＡｇ担持ゼオライトを含有する抗菌ポリエステル繊維（クラレ製商品名「サニター」、１．５ｄ×３８ｍｍ）からなる２０ｇ／ｍ2のカードウェブを重ね、７０ｋｇ／ｃｍ2の高圧柱状水流によりスパンボンドに交絡接合させて、第２のウェブ（Ｂ）を形成した。
【００３４】
こうして得られた、芯材（Ｃ）の上下にウェブ（Ａ）および（Ｂ）を接合させた複合不織布状の微生物防御性シート状物品を供試片として、前述の方法で細菌類およびカビ類に対する抗菌・抗カビテストを実施した。
【００３５】
用いた細菌類は、
（１）Escherichia Coli  （ＩＦＯ  ３３０１）
（２）Staphylococus Aureus  （ＡＴＣＣ  ６５３８Ｐ）、
カビ類は、
（３）Botrylis Cinerea  （ＩＦＯ  ３１３８６）
（４）Saccharomyces Cerevisiae  （ＩＦＯ  １９５０）、
である。試験の結果を表１に示す。
【００３６】
【表２】
0003736689.tif 000003
表１の結果から、用いられたすべての菌およびカビ類に対して、本発明の微生物防御性シート状物品は、きわめて大きい抗菌・抗カビ効果を示すことがわかる。
【００３７】
このシート状物品を用いて、Ａ面を内側、Ｂ面を外側にしてサージカルガウンを縫製し、外科医師２名、看護婦２名にて着用試験を行ったところ、着用感もよく、またなんらのトラブルの発生もなく、良好な評価結果を得た。
【００４３】
（実施例３）
発泡率５０倍の連続気泡性ポリエステル系ポリウレタンフォームをスライスして得た厚さ１．０ｍｍのシートを用意して芯材（Ｃ）とした。
【００４４】
一方、ハイドロキシアパタイトを吸着させたパルプシートを用意してウェブ（Ａ）とした。このアパタイト／パルプ複合体からなるシートは、九州工業技術研究所による湿式法により得られたアパタイト／パルプ複合体を抄造して得たものである。このシートの目付は１００ｇ／ｍ2、そのうち約５０％がハイドロキシアパタイトである。
【００４５】
さらに前述の「バクテキラー」（１．５ｄ×３８ｍｍ）に、東邦レーヨン製の活性炭繊維（３ｄ×４５ｍｍ）を１：１の比率でブレンドして、４０ｇ／ｍ2の混合繊維ウェブを用意してウェブ（Ｂ）とした。
【００４６】
この芯材（Ｃ）の上にハイドロキシアパタイトパルプシートからなるウェブ（Ａ）を重ね合わせて、約６０ｋｇ／ｃｍ2の高圧水流によりウレタンシートとハイドロキシアパタイト吸着パルプシートとを交絡させた。
【００４７】
つぎにシートを反転させて芯材（Ｃ）を上にし、その上に混合繊維ウェブ（Ｂ）を重ねて、７０ｋｇ／ｃｍ2の高圧水流でウレタンシートと混合繊維ウェブとを交絡させた。これを乾燥して、ウレタンフォームを芯材（Ｃ）とし、両側にウェブ（Ａ），（Ｂ）を交絡させた複合シート状のシート状物品を得た。
【００４８】
このシート状物品を用いてマスクを試作し、ウィルスの透過率を測定したところ、９５％以上が吸着除去されていることが確認された。
【００４９】
【発明の効果】
以上に説明したように本発明の微生物防御性シート状物品は、人体に接する側の第１の表面とその反対側の第２の表面との間で相互に異なった微生物活性を持つ成分を組合わせて構成されているので、
１）皮膚への安全性と強い抗菌効果の確保
２）微生物の内部からの発生防止と外部からの侵入防止
３）複数の抗菌剤の複合効果
という、院内感染等の危険性を大幅に改善するとともに、人体に対して高い安全性を維持し、従来の微生物防御性シート状物品とは全く異質の効果を発揮する。
【図面の簡単な説明】
【図１】本発明の一実施例にしたがって微生物防御性シート状物品を構成する概
念を示す説明図である。
【図１】
0003736689.tif 000004